(57)【特許請求の範囲】
【請求項１】
セラミックス粉末原料を均一に混合したスラリーを得て、
そのスラリーを乾燥させ、顆粒状の造粒物を得た後、
乾式ＣＩＰ成形装置及び成形用マンドレルを使用して、開口した円筒形状部を有しその円筒形状部の開口端近傍の内面側を拡開させたセラミックス成形体であり、前記円筒形状部の開口端近傍に奥側から第１の厚肉部及び第２の厚肉部が設けられて２段階で肉厚が厚くなっており、前記開口端近傍の内径を、奥側の内径よりも、それらの内径の差が前記奥側の内径の１〜４％になるように、大きくしたセラミックス成形体を得るセラミックス成形体の製造方法。
【請求項２】
前記開口端近傍の内径を、前記奥側の内径よりも、それらの内径の差が前記奥側の内径の２〜３％になるように、大きくしたセラミックス成形体を得る請求項１に記載のセラミックス成形体の製造方法。
【請求項３】
請求項１又は２に記載のセラミックス成形体の製造方法によって得られた前記セラミックス成形体を、前記開口端が焼台に接するように、開口端を下にして、立てて、焼成し、  焼成後に、前記第２の厚肉部を切除して、
円筒形状部の開口端近傍が奥側より厚く、且つ、開口端近傍の内面側が拡開しているセラミックス焼成体を得るセラミックス焼成体の製造方法。
【請求項４】
請求項３に記載のセラミックス焼成体の製造方法によって得られたセラミックス焼成体であり、
開口した円筒形状部を有し、その円筒形状部は、開口端近傍が奥側より厚く、且つ、開口端近傍の内面側が拡開しており、
前記円筒形状部の中空部に、円筒形状部の内径より外形寸法が僅かに小さい物体を、その物体が前記円筒形状部の端面に衝突しないように、容易に挿入可能なセラミックス焼成体。
【発明の詳細な説明】
【技術分野】
【０００１】
本発明は、セラミックス成形体の製造方法と、それを含むセラミックス焼成体の製造方法と、それらにより得られるセラミックス焼成体と、に関する。
【背景技術】
【０００２】
円筒形状のセラミックス焼成体は、炉用管、加熱部品支持具をはじめとして、種々の用途に用いられている。このようなセラミックス焼成体は、成形手段によって、セラミックス材料を成形し、円筒形状のセラミックス成形体を得て、それを焼成することにより製造される。
【０００３】
本発明は、このような円筒形状のセラミックス焼成体にかかる技術を背景にするものである。同じ技術を背景とする先行文献としては、例えば、特許文献１が挙げられる。
【先行技術文献】
【特許文献】
【０００４】
【特許文献１】特開平４−１０８６７０号公報
【発明の概要】
【発明が解決しようとする課題】
【０００５】
円筒形状のセラミックス焼成体を得るための焼成過程においては、一般に、同形状のセラミックス成形体を得て、それの開口端を下にした状態で垂直に立てて焼成する方法が採用されている。しかしながら、この方法では、セラミックス成形体の焼成中における変形によって、開口が狭くなり、問題が発生する場合がある。
【０００６】
図２Ａ及び図２Ｂは、ムライト管（従来のセラミックス焼成体）の一例を表す図である。図２Ｂは、焼成されたセラミックス焼成体２０ｂ（焼結体）であるムライト管２０の開口端を含む円筒形状部分を表す断面図であり、図２Ａは、従来のセラミックス焼成体の製造方法において、そのムライト管２０の焼成前におけるセラミックス成形体２０ａの段階を表す断面図である。ムライト管２０では、製品に必要な強度を確保するために、開口径を同一にしつつ、開口端近傍の肉厚（実体部分の厚さ）を厚く（好ましくは２段階で厚く）する態様を採る場合があり、図２Ａ及び図２Ｂでは、その態様のムライト管が表されている。
【０００７】
図２Ａに示されるように、セラミックス成形体２０ａの段階で、第１の厚肉部２１及び第２の厚肉部２２に相当する開口端近傍と、第１の厚肉部２１及び第２の厚肉部２２に対し実体部分の厚さが相対的に薄い薄肉部２３に相当する奥側とにおいて、内径Ｄ２１を同じにしていても、図２Ｂに示されるように、焼成して得られるセラミックス焼成体２０ｂでは、開口端近傍において、奥側の内径Ｄ３１より小さい内径Ｄ３２となる部分が形成されてしまう。ムライト管２０（セラミックス焼成体２０ｂ）では、ＢＢ鎖線部分で切除して第２の厚肉部２２を除くことが可能であるが（図２Ｂを参照）、製品に必要な強度を確保するために設けた第１の厚肉部２１を除くことは出来ないので、内径Ｄ３２となる部分は残り、開口端近傍の圧肉部の内径が奥の薄肉部の内径と比べ小さくなるという問題は解消されない。
【０００８】
ムライト管のような内部が中空で有底の円筒形状を呈するセラミックス焼成体のみならず、開口した中空部分を有し、肉厚が厚い領域を有するセラミックス焼成体であれば、上記の問題に直面するおそれがあると考えられる。本発明は、このような事情に鑑みてなされたものであり、その課題とするところは、円筒形状部の中空部に、円筒形状部の内径より外形寸法が僅かに小さい物体を容易に挿入可能な、開口した円筒形状部を有するセラミックス焼成体を提供することにある。研究が重ねられた結果、以下の手段によって、上記課題が解決されることが見出された。
【課題を解決するための手段】
【０００９】
即ち、先ず、本発明によれば、セラミックス粉末原料を均一に混合したスラリーを得て、そのスラリーを乾燥させ、顆粒状の造粒物を得た後、乾式ＣＩＰ成形装置及び成形用マンドレルを使用して、開口した円筒形状部を有しその円筒形状部の開口端近傍の内面側を拡開させたセラミックス成形体であり、円筒形状部の開口端近傍に奥側から第１の厚肉部及び第２の厚肉部が設けられて２段階で肉厚が厚くなっており、開口端近傍の内径を、奥側の内径よりも、それらの内径の差が前記奥側の内径の１〜４％になるように、大きくしたセラミックス成形体を得るセラミックス成形体の製造方法が提供される。
【００１０】
本発明に係るセラミックス成形体の製造方法においては、上記開口端近傍の内径を、奥側の内径よりも、それらの内径の差が前記奥側の内径の２〜３％になるように、大きくしたセラミックス成形体を得ることが好ましい。
【００１１】
次に、本発明によれば、上記した何れかのセラミックス成形体の製造方法によって得られたセラミックス成形体を、開口端が焼台に接するように、開口端を下にして、立てて、焼成し、焼成後に、第２の厚肉部を切除して、円筒形状部の開口端近傍が奥側より厚く、且つ、開口端近傍の内面側が拡開しているセラミックス焼成体を得るセラミックス焼成体の製造方法が提供される。
【００１２】
本発明に係るセラミックス焼成体の製造方法においては、焼成後であって、第２の厚肉部を切除する前において、その第２の厚肉部が、円筒形状の軸方向に、開口端面から１．８〜５．２％を占めることが好ましい。
【００１３】
次に、本発明によれば、上記した何れかのセラミックス焼成体の製造方法によって得られたセラミックス焼成体であり、開口した円筒形状部を有し、その円筒形状部は、開口端近傍が奥側より厚く、且つ、開口端近傍の内面側が拡開しており、円筒形状部の中空部に、円筒形状部の内径より外形寸法が僅かに小さい物体を、その物体が円筒形状部の端面に衝突しないように、容易に挿入可能なセラミックス焼成体が提供される。
【００１４】
本発明によれば、開口した円筒形状部を有し、その円筒形状部は、開口端近傍が奥側（開口端から離れた内部の側）より厚く、且つ、開口端近傍の内面側が拡開しているセラミックス焼成体が提供される。
【００１５】
本発明によれば、開口した円筒形状部を有しその円筒形状部の開口端近傍の内面側を拡開させたセラミックス成形体を得た後に、そのセラミックス成形体を焼成して、円筒形状部の開口端近傍が奥側より厚いセラミックス焼成体を得るセラミックス焼成体の製造方法が提供される。
【００１６】
本発明に係るセラミックス焼成体の製造方法においては、（セラミックス成形体の）開口端近傍を拡開させるに際し、乾式ＣＩＰ（Ｃｏｌｄ  Ｉｓｏｓｔａｔｉｃ  Ｐｒｅｓｓｉｎｇ、冷間等方圧）成形法を用いることが好ましい。
【００１７】
本発明に係るセラミックス焼成体及びセラミックス焼成体の製造方法において、セラミックス焼成体を構成するセラミックス材料として、特に好ましいものはムライトやアルミナである。他に、セラミックス焼成体を構成するセラミックス材料として、例えば、ジルコニア、チタニア、シリカ、マグネシア、フェライト、コージェライト、イットリア等の希土類元素の酸化物を含む酸化物系セラミックス、チタン酸バリウム、チタン酸ストロンチウム、チタン酸ジルコン酸鉛、希土類元素のマンガナイト、希土類元素のクロマイト等、窒化アルミニウム、窒化珪素，サイアロン、炭化珪素、炭化ホウ素、炭化タングステン等を挙げることが出来る。
【００１８】
本明細書において、（開口した円筒形状部における）開口端近傍が奥側より厚いとは、円筒形状部の実体部分が、開口端近傍の方が奥側より厚いことを意味する。又、本明細書において、開口端近傍の内面側が拡開しているとは、（実体部分で形成される）円筒形状部における中空部（内部の空間部分）が、奥側に比べて開口端近傍（開口（中空部が外部の空間とつながる部分）を含み開口に近い部分）で拡がっていることを意味し、そうなるように円筒形状部の実体部分が形成されていることを指す。内面とは、円筒形状部における中空部（空間部分）と対する実体部分の面を指す。本明細書において、開口端近傍の内面側が拡開していることを、単に開口端近傍が拡開しているともいう。即ち、本発明に係るセラミックス焼成体においては、円筒形状部は、開口端近傍が奥側より厚く且つ拡開している。
【発明の効果】
【００１９】
本発明に係るセラミックス焼成体は、（内部が中空で）開口した円筒形状部を有し、その円筒形状部は、開口端近傍が奥側より厚く且つ拡開しているので、円筒形状部（の中空部）に、円筒形状部の内径より外形寸法が僅かに小さい物体を容易に挿入することが出来る。奥側の内径より小さい内径となる部分が開口端近傍に形成されると、仮にその小さい内径が物体の外形寸法よりは大きく、物体を円筒形状部の中空部に収容可能であるとしても、挿入には困難が伴う。セラミックスは脆性材料であるため、挿入する物体が金属製品である場合には、セラミックス焼成体の一部である円筒形状部の内面に金属製品が衝突することによって、円筒形状部に欠損（カケ）が発生し、セラミックス焼成体が製品として使用出来なくなるおそれがある。特に、開口端面の角部に外力が作用すると、容易に欠損が生じてしまう。又、そうならないように、大変気を使った慎重な挿入作業を行わざるを得ない。本発明に係るセラミックス焼成体によれば、挿入時に円筒形状部の端面に物体が衝突し難く、欠損も生じ難く、加えて、その作業は従来よりも格段に容易なものとなる。
【００２０】
本発明に係るセラミックス焼成体の製造方法は、（内部が中空で）開口した円筒形状部を有しその円筒形状部の開口端近傍を拡開させたセラミックス成形体を得た後に、そのセラミックス成形体を焼成して、円筒形状部の開口端近傍が奥側より厚いセラミックス焼成体を得るので、開口端近傍が奥側より厚いが故に、その開口端近傍の厚肉部の焼成による焼成収縮率が、他の部分（円筒形状部の奥側の薄肉部）と比べて大きくても、焼成後の内径を、少なくとも円筒形状部の奥側の内径と同等又はそれより大きくすることが可能である。従って、得られたセラミックス焼成体では、その円筒形状部の中空部に、円筒形状部の内径より外形寸法が僅かに小さい物体を、容易に挿入することが出来る。得られるセラミックス焼成体は製品として使用不可能にならないから、歩留まりが向上する（不良率の発生が抑制される）。
【００２１】
既述のように、従来、開口端を下にした状態で垂直に立ててセラミックス成形体を焼成する方法が採られているが、こうすると、開口端近傍の強度を確保するために円筒形状部の開口端近傍を奥側より厚くしたセラミックス焼成体を得ようとする場合には、焼台等に直に接する部分の焼成収縮率（又は焼成時の収縮による変形量）は小さくなって内径は大きくなり、一方、焼台等に直に接していないが開口端近傍である厚肉部の焼成収縮率は大きくなって内径は小さくなる。そして、焼成収縮率は、開口端から離れ、奥側へ行くに従って、徐々に小さくなって内径は大きくなる。そのため、得られたセラミックス焼成体の円筒形状部の内径は一様でなくなり、円筒形状部の内径より外形寸法が僅かに小さい物体を円筒形状部の中空部に容易に挿入することは困難となる。本発明に係るセラミックス焼成体の製造方法によれば、このような問題を回避することが可能である。
【００２２】
セラミックス焼成体は、焼成によって真円度を低下させる場合が多く、内径が一様ではないセラミックス焼成体に対して、機械加工等の手段によって内径を拡げることは困難である。本発明に係るセラミックス焼成体の製造方法では、焼成後に内径を拡げる加工を行なわなくても、端面に向かって内径が拡がった形状を得ることが出来るので、この点でも優位である。
【００２３】
本発明に係るセラミックス焼成体の製造方法は、その好ましい態様において、（セラミックス成形体の）開口端近傍を拡開させるに際し、乾式ＣＩＰ成形法を用いる。乾式ＣＩＰ成形法では、成形用マンドレルの形状をセラミックス成形体に転写させることによって、セラミックス成形体の中空部を形成する面を成形することが出来る。従って、成形用マンドレルを所望の形状に製作しさえすれば、開口端近傍を精度よく拡開させることが可能である。セラミックス成形体を焼成する前において、開口端近傍の内径を拡げる方法として、乾式ＣＩＰ成形法以外には、機械加工によって研摩する方法があるが、セラミックス成形体の内径より直径が小さい研削砥石を内挿して研磨する必要があることから、加工時間が長くなり、生産性は低くなる。加えて、同軸度よく機械加工することは困難である。
【図面の簡単な説明】
【００２４】
【図１Ａ】本発明に係るセラミックス焼成体の製造方法の一の実施形態を説明するための図であり、焼成前のセラミックス成形体の段階を表す断面図である。
【図１Ｂ】本発明に係るセラミックス焼成体の一の実施形態を表す断面図である。
【図１Ｃ】実施例（実施例１）で使用した成形用マンドレルを表す断面図である。
【図２Ａ】従来のセラミックス焼成体の製造方法の一例を説明するための図であり、焼成前のセラミックス成形体の段階を表す断面図である。
【図２Ｂ】従来のセラミックス焼成体の一例を表す断面図である。
【図２Ｃ】実施例（比較例１）で使用した成形用マンドレルを表す断面図である。
【発明を実施するための形態】
【００２５】
以下、本発明について、適宜、図面を参酌しながら、実施形態を説明するが、本発明はこれらに限定されて解釈されるべきものではない。本発明に係る要旨を損なわない範囲で、当業者の知識に基づいて、種々の変更、修正、改良、置換を加え得るものである。例えば、図面は、好適な本発明に係る実施形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００２６】
図１Ａ及び図１Ｂは、本発明に係るセラミックス焼成体の製造方法の一の実施形態を説明するための図であり、そのうち図１Ｂは、本発明に係るセラミックス焼成体の一の実施形態を表す図である。図１Ａ及び図１Ｂは、図２Ａ及び図２Ｂに対応した図であり、有底の円筒形状を呈するムライト管５の、開口端を含む円筒形状部分を表した断面図である。図１Ａは、焼成前のセラミックス成形体５ａの段階を表し、図１Ｂは、焼成後のセラミックス焼成体５ｂ（焼結体）の段階を表している。図１Ａ及び図１Ｂでは、図２Ａ及び図２Ｂと同様に、開口端を下にした状態で垂直に立てて焼成される状態が示されている。
【００２７】
図１Ｂに示されるように、焼成後のムライト管５（セラミックス焼成体５ｂ）は、開口した円筒形状部４を有し、その円筒形状部４は、第１の厚肉部１、第２の厚肉部２で構成される開口端近傍が、薄肉部３で構成される奥側より厚くなっている。又、ムライト管５は、第１の厚肉部１、第２の厚肉部２で構成される開口端近傍において拡開している。第２の厚肉部２は、開口端面から（円筒形状部４の軸方向に（図１Ｂにおいて上下方向に））１０〜３０ｍｍ程度を占め、好ましくは２０ｍｍ程度の範囲を占めて存在する。第１の厚肉部１は、第２の厚肉部２に続いて１０〜３０ｍｍ程度を占め、好ましくは２０ｍｍ程度の範囲を占めて存在する。
【００２８】
ムライト管５は、通常、炉用管や加熱部品支持具等に製品として使用されるときには、ＡＡ鎖線部分で切除し第２の厚肉部２は取り除かれるが（図１Ｂを参照）、製品に必要な強度を確保するために第１の厚肉部１は残される。第２の厚肉部２は取り除かれた後のムライト管５においても、開口した円筒形状部４は、第１の厚肉部１で構成される開口端近傍の内径を、薄肉部３で構成される奥側より大きくすることが出来る。
【００２９】
このようなムライト管５を製造する方法は、以下の通りである。先ず、例えば、α−Ａｌ２Ｏ３粉末原料、ＳｉＯ２を、ムライトが生成し得る比率で調合し、均一に混合してスラリーを得る。次いで、そのスラリーを乾燥させ、顆粒状の造粒物を得た後、乾式ＣＩＰ成形装置及び成形用マンドレルを使用して、所望の大きさ及び肉厚のチューブ状（有底の円筒形状）のセラミックス成形体５ａを得る。
【００３０】
この際に、円筒形状部４の開口端近傍に、第１の厚肉部１及び第２の厚肉部２を設け、２段階で肉厚を厚くする。第１の厚肉部１は、得られるムライト管を炉用管や加熱部品支持具等に製品として使用に耐えるようにセラミックス製品として必要な強度を付与するために設けるものであり、第２の厚肉部２は、後の焼成時の収縮変形を軽減するために設けるものである。
【００３１】
そして、円筒形状部４の形状を直筒の形状ではなく、開口端側で拡開した形状にすることが肝要である。即ち、円筒形状部４の第１の厚肉部１、第２の厚肉部２で構成される開口端近傍の内径Ｄ２を、奥側の内径Ｄ１より大きくする。図１Ａに示されるセラミックス成形体５ａでは、第１の厚肉部１の概ね中央から開口端側（第２の厚肉部２を含む）の内径Ｄ２を、奥側の内径Ｄ１より大きくしている（拡げている）。内径の差ｄ（図１Ａを参照、＝Ｄ２−Ｄ１）は、０．５〜２．５ｍｍであることが好ましく、１．０〜２．０ｍｍであることがより好ましく、１．５ｍｍであることが特に好ましい。又、内径の差ｄは、奥側の内径Ｄ１の１〜４％の寸法であることが好ましく、２〜３％の寸法であることがより好ましく、２．５％の寸法であることが特に好ましい。
【００３２】
次に、セラミックス成形体５ａを１５００℃で６０分焼成し、セラミックス焼成体５ｂを得る（図１Ｂを参照）。そして、ダイヤモンド製刃具を用いた研削装置を用い、ＡＡ鎖線部分で切除して第２の厚肉部２を取り除けば、炉用管や加熱部品支持具等に製品として使用可能なムライト管５が得られる。
【実施例】
【００３３】
以下、本発明について実施例を用いて、詳細に説明するが、本発明はこれらの実施例に限られるものではない。
【００３４】
（実施例１）先ず、乾式ＣＩＰ成形装置及び成形用マンドレルを使用して、図１Ａに示されるセラミックス成形体５ａを得た。
【００３５】
図１Ｃは、成形に使用した成形用マンドレルを表す断面図である。図１Ｃに示される成形用マンドレル３５において、長さＬ１（高さ）を５７０ｍｍとした。そして、頂部（図１Ｃにおいて最上部）から、底部（図１Ｃにおいて最下部）を基準として４６ｍｍの位置までは（Ｌ２＝４６ｍｍ）、直径ｄ４１をφ６４．４５ｍｍとし、底部に向かって徐々に直径を大きくし、底部から２３ｍｍの位置で（Ｌ３＝２３ｍｍ）、直径ｄ４２を、それより０．７５ｍｍ大きいφ６５．２０ｍｍとし、その位置から底部まではφ６５．２０ｍｍのままとした。
【００３６】
ＣＩＰ成形時の弾性回復量が足されるので、成形用マンドレル３５の直径（外径）に対し、セラミックス成形体５ａの内径は、少し大きくなる。具体的には、セラミックス成形体５ａの内径は、成形用マンドレル３５の直径と比較して０．４〜０．５％程度大きくなる。本例では、０．４５％（約０．３ｍｍ）大きくなり、成形用マンドレルの直径ｄ４１（＝φ６４．４５ｍｍ）に対して、セラミックス成形体５ａの内径Ｄ１は、０．３ｍｍ大きいφ６４．７５ｍｍとなり、成形用マンドレルの直径ｄ４２（＝φ６５．２０ｍｍ）に対して、セラミックス成形体５ａの内径Ｄ２は、０．３ｍｍ大きいφ６５．５０ｍｍとなった。
【００３７】
セラミックス成形体５ａの薄肉部３の厚さは、２．０５ｍｍ（＝（外径φ６８．８５ｍｍ−内径Ｄ１φ６４．７５ｍｍ）／２）であり、第１の厚肉部１の厚さは、３．６５ｍｍ（＝（外径φ７２．８ｍｍ−内径Ｄ２φ６５．５０ｍｍ）／２）であり、第２の厚肉部２の厚さは、６．７５ｍｍ（＝（外径φ７９．０ｍｍ−内径Ｄ２φ６５．５０ｍｍ）／２）であった。第１の厚肉部１の長さは１２ｍｍであり、第２の厚肉部２の長さは１８ｍｍであった。
【００３８】
次に、上記の寸法のセラミックス成形体５ａを焼成して、ムライト管（図１Ｂに示されるセラミックス焼成体５ｂ）を得た。得られたムライト管（セラミックス焼成体５ｂ）の薄肉部３の内径はφ５６．００ｍｍであり、第１の厚肉部１の内径はφ５６．３０ｍｍであった。薄肉部３の内径Ｄ１１より、第１の厚肉部１の内径Ｄ１２の方を大きくすることが出来た。
【００３９】
（比較例１）実施例１に準じて、乾式ＣＩＰ成形装置及び成形用マンドレルを使用して、図２Ａに示されるセラミックス成形体２０ａを得た。
【００４０】
図２Ｃは、成形に使用した成形用マンドレルを表す断面図である。図２Ｃに示される成形用マンドレル４５において、長さ（高さ）を５７０ｍｍとし、直径ｄ５１をφ６４．４５ｍｍとした。
【００４１】
ＣＩＰ成形時の弾性回復量が足されるので、成形用マンドレル４５の直径（外径）に対し、セラミックス成形体２０ａの内径は、少し大きくなる。具体的には、セラミックス成形体２０ａの内径は、成形用マンドレル４５の直径と比較して０．４〜０．５％程度大きくなる。本例では、０．４５％（約０．３ｍｍ）大きくなり、成形用マンドレルの直径ｄ５１（＝φ６４．４５ｍｍ）に対して、セラミックス成形体２０ａの内径Ｄ２１は、一律に０．３ｍｍ大きいφ６４．７５ｍｍとなった。
【００４２】
セラミックス成形体２０ａの薄肉部２３の厚さは、２．０５ｍｍ（＝（外径φ６８．８５−内径Ｄ２１φ６４．７５）／２）であり、第１の厚肉部２１の厚さは、４．０２５ｍｍ（＝（外径φ７２．８ｍｍ−内径Ｄ２１φ６４．７５ｍｍ）／２）であり、第２の厚肉部２２の厚さは、７．１２５ｍｍ（＝（外径φ７９．０ｍｍ−内径Ｄ２１φ６４．７５ｍｍ）／２）であった。
【００４３】
次に、上記の寸法のセラミックス成形体２０ａを焼成して、ムライト管（図２Ｂに示されるセラミックス焼成体２０ｂ）を得た。得られたムライト管（セラミックス焼成体２０ｂ）の薄肉部２３の内径Ｄ３１はφ５６．００ｍｍであり、第１の厚肉部２１の内径Ｄ３２はφ５５．７５ｍｍであった。薄肉部２３の内径Ｄ３１より、第１の厚肉部２１の内径Ｄ３２の方が、０．２５ｍｍ小さく（狭く）なってしまった。
【００４４】
（考察）比較例１において、セラミックス成形体２０ａを焼成すると、第２の厚肉部２２は薄肉部２３に比べて、肉厚が厚い（大きい）ので、焼成による収縮率が大きくなり、第２の厚肉部２２の内径Ｄ３３は、薄肉部２３の内径Ｄ３１より小さくなると思われるが、実際にはそうはならない。これは、焼台との摩擦抵抗によって収縮が阻害されるためと考えられ、実際には、第２の厚肉部２２の内径Ｄ３３は、薄肉部２３の内径Ｄ３１よりも、大きくなる（図２Ｂを参照）。即ち、外見上は、ムライト管（セラミックス焼成体２０ｂ）の開口は拡がっているように見えるのである。
【００４５】
ところが、上記の摩擦抵抗による収縮を阻害する影響は、焼台から離れるに従って薄れるので、第１の厚肉部２１では、その影響がなくなり、肉厚が厚い（大きい）ことに起因する収縮率が大きくなる影響の方が寄与するようになる。そのため、第１の厚肉部２１の内径Ｄ３２は、薄肉部２３の内径Ｄ３１よりも、小さくなったと考えられる（図２Ｂを参照）。
【００４６】
これに対し、実施例１では、セラミックス成形体５ａの段階で、奥側より開口端近傍を拡開しているので、ムライト管（セラミックス焼成体５ｂ）において、第１の厚肉部１の内径Ｄ１２は、薄肉部３の内径Ｄ１１よりも、小さくはならなかったと考えられる。
【産業上の利用可能性】
【００４７】
本発明に係るセラミックス焼成体は、例えば、炉用管や加熱部品支持具等に製品として、利用することが出来る。本発明に係るセラミックス焼成体の製造方法は、これらの本発明に係るセラミックス焼成体を製造する手段として、好適に利用することが可能である。
【符号の説明】
【００４８】
１，２１：第１の厚肉部、２，２２：第２の厚肉部、３，２３；薄肉部、４：円筒形状部、５，１０，２０：ムライト管。
【図１Ａ】
0005499104.tif 000002
【図１Ｂ】
0005499104.tif 000003
【図１Ｃ】
0005499104.tif 000004
【図２Ａ】
0005499104.tif 000005
【図２Ｂ】
0005499104.tif 000006
【図２Ｃ】
0005499104.tif 000007